JP 2023-16566 A 2023.2.2(57)【要約】【課題】セメント硬化体の水和進行の程度を判定することが可能となるセメント硬化体の状態推定方法を提供する。
【解決手段】セメント硬化体の水和進行の程度を判定するためのセメント硬化体の状態推定方法である。
そして、誘電測定が可能なセンサをセメント硬化体の内部と接触するように設置するステップＳ１と、任意の時間が経過した後にセンサによってセメント硬化体の内部の誘電測定を行うステップＳ３と、誘電測定の結果に基づいてセメント硬化体の水和進行の程度を推定するステップＳ４とを備えている。
【選択図】図１

(2)JP 2023-16566 A 2023.2.2【特許請求の範囲】【請求項１】
セメント硬化体の水和進行の程度を判定するためのセメント硬化体の状態推定方法であって、誘電測定が可能なセンサを前記セメント硬化体の内部と接触するように設置するステップと、任意の時間が経過した後に前記センサによって前記セメント硬化体の内部の誘電測定を行うステップと、前記誘電測定の結果に基づいて前記セメント硬化体の水和進行の程度を推定するステップとを備えたことを特徴とするセメント硬化体の状態推定方法。
【請求項２】
推定された前記水和進行の程度に基づいて、前記セメント硬化体の養生の終了時期を決定するステップを備えたことを特徴とする請求項１に記載のセメント硬化体の状態推定方法。
【請求項３】
前記セメント硬化体はコンクリートであって、前記センサは前記コンクリートが充填される位置に予め配置された後に前記コンクリートが充填されることを特徴とする請求項１又は２に記載のセメント硬化体の状態推定方法。
【請求項４】
セメント硬化体の誘電測定を行うための誘電測定装置であって、先端に感知部が設けられた棒状のセンサと、前記センサと接続される測定機器と、前記感知部に前記セメント硬化体の接触を可能とするとともに、所定以上の大きさの物体と前記感知部との接触を防止するための保護部とを備えたことを特徴とする誘電測定装置。
【発明の詳細な説明】【技術分野】【０００１】
本発明は、セメント硬化体の水和進行の程度を判定するためのセメント硬化体の状態推定方法及び誘電測定装置に関するものである。
【背景技術】【０００２】
水和反応によって強度が増加するコンクリートや地盤改良体などのセメント硬化体は、水和反応を促進させるための適切な環境下での養生期間を経て、所望する強度が発現されることになる。
【０００３】
例えば土木学会のコンクリート標準示方書には、給水の具体的な手段を示して養生方法を 特 定 す る と と も に 、 典 型 的 な 日 平 均 気 温 （ 15℃ 以 上 ,10℃ 以 上 ,5℃ 以 上 ） 及 び 一 般 的 なセメントの種類ごとに、確保すべき養生日数を一義的に示している。
【０００４】
このコンクリート標準示方書に示されている養生期間は、適切な環境下で養生が行われていることを前提としたうえで、安全性を考慮して確保すべき養生日数を示しているだけで、現場ごとに異なるコンクリートの実際の状態を考慮しているものではない。
【０００５】
一方、特許文献１に開示されているように、コンクリートの打設後の積算温度から、圧縮強度が推定できることが知られている。そこで、特許文献１では、トンネルの覆工コンクリートの型枠に温度センサを配置し、現場に打設されたコンクリートの温度を、直接、測定することで、実際の積算温度を算出している。
【先行技術文献】【特許文献】

1020304050

(3)JP 2023-16566 A 2023.2.2【０００６】【特許文献１】特開２０１２−２６７３４号公報【発明の概要】【発明が解決しようとする課題】【０００７】
しかしながら、コンクリートの実際の強度は、養生期間の積算温度のみによって決まるのではなく、乾燥した状態になっていなかったかなどの湿潤状態が適切に保たれていたか否かも重要な要素となる（図１０参照）。また、型枠の内面に貼り付けられた温度センサ
では、コンクリートの表面の温度しか測定できず、内部の状態を正確に把握することはできない。
【０００８】
そこで本発明は、セメント硬化体の水和進行の程度を判定することが可能となるセメン
ト硬化体の状態推定方法、及びそれに使用できる誘電測定装置を提供することを目的としている。
【課題を解決するための手段】【０００９】
前記目的を達成するために、本発明のセメント硬化体の状態推定方法は、セメント硬化体の水和進行の程度を判定するためのセメント硬化体の状態推定方法であって、誘電測定が可能なセンサを前記セメント硬化体の内部と接触するように設置するステップと、任意の時間が経過した後に前記センサによって前記セメント硬化体の内部の誘電測定を行うステップと、前記誘電測定の結果に基づいて前記セメント硬化体の水和進行の程度を推定するステップとを備えたことを特徴とする。
【００１０】
ここで、推定された前記水和進行の程度に基づいて、前記セメント硬化体の養生の終了時期を決定するステップを備えた構成とすることもできる。また、前記セメント硬化体はコンクリートであって、前記センサは前記コンクリートが充填される位置に予め配置された後に前記コンクリートが充填される構成とすることができる。
【００１１】
また、誘電測定装置の発明は、セメント硬化体の誘電測定を行うための誘電測定装置であって、先端に感知部が設けられた棒状のセンサと、前記センサと接続される測定機器と、前記感知部に前記セメント硬化体の接触を可能とするとともに、所定以上の大きさの物体と前記感知部との接触を防止するための保護部とを備えたことを特徴とする。
【発明の効果】【００１２】
このように構成された本発明のセメント硬化体の状態推定方法は、誘電測定が可能なセンサをセメント硬化体の内部と接触するように設置して、そのセンサによって経時的に誘電測定を行い、その誘電測定の結果に基づいてセメント硬化体の水和進行の程度を推定する。
【００１３】
セメント硬化体の誘電測定をおこなうことで、内部の水の動的な状態、すなわち自由水と結合水などの拘束水とを判別することができるようになり、セメント硬化体の内部の水和進行の程度を判定することが可能となる。
【００１４】
そして、推定された水和進行の程度からセメント硬化体の強度を推定することもできる
ので、セメント硬化体の養生の終了時期の決定が可能になる。セメント硬化体がコンクリートの場合は、センサをコンクリートが充填される位置に予め配置しておくことで、容易にコンクリートの内部に設置することができる。
【００１５】
また、誘電測定装置の発明は、棒状のセンサの先端の感知部が、所定以上の大きさの物体と感知部との接触を防止する保護部によって保護されている。このため、コンクリート

1020304050(4)JP 2023-16566 A 2023.2.2の骨材と感知部とが接触することで、正しい誘電測定が行えなくなる事態の発生を防ぐことができる。
【図面の簡単な説明】【００１６】【図１】本実施の形態のセメント硬化体の状態推定方法の処理の流れを説明するフローチ
ャートである。
【図２】誘電測定装置による誘電測定の状況を模式的に示した説明図である。
【図３】誘電測定の測定結果及び解析結果を例示した説明図である。
【図４】誘電緩和の緩和時間と材齢との関係を例示した説明図である。
【図５】緩和時間の時間変化率と材齢との関係を例示した説明図である。
【図６】水和度と材齢との関係を模式的に例示した説明図である。
【図７】誘電指標と水和度との関係を模式的に例示した説明図である。
【図８】コンクリートの誘電測定を行うセンサの保護部について説明する図であって、（ａ）は保護部が装着されていない感知部を示した説明図、（ｂ）は円筒ガードを装着したときの説明図、（ｃ）は網ガードを装着したときの説明図である。
【図９】誘電指標から水和度を推定する方法を例示した説明図である。
【図１０】コンクリートの養生状態と材齢と水和度との関係を示した説明図である。
【発明を実施するための形態】【００１７】
以下、本発明の実施の形態について図面を参照して説明する。図１は、本実施の形態のセメント硬化体の状態推定方法の処理の流れを説明するフローチャートである。また、図２は、誘電測定装置１による誘電測定の状況を模式的に示した説明図である。
【００１８】
本実施の形態のセメント硬化体の状態推定方法は、水和反応の進行によって強度が増加するコンクリートや地盤改良体などのセメント硬化体の状態を判定する際に適用される。
要するに、セメント硬化体に含まれるセメントやセメント系固化材などの固化材の水和進行の程度を判定する際に適用される。
【００１９】
セメントなどの固化材の水和反応を促進させるには、温度と湿潤状態が適切な環境下において、所定の時間（材齢）の養生を行う必要がある。適切に養生が行われていれば、所望する強度が発現されることになる。
【００２０】
そして、本実施の形態のセメント硬化体の状態推定方法では、適切に養生が行われていたか否かを、誘電測定の測定結果に基づいて判断する。そこで、まず誘電測定について説明する。
【００２１】
誘 電 測 定 は 、 複 素 誘 電 率 (ε *(ω ) = ε ′ -j ε ′ ′ )の 周 波 数 依 存 性 を 観 察 し て 、 電 気
双極子モーメントの動きを反映した誘電スペクトルを求める手法である。誘電スペクトルの強度は、単位体積内の双極子の数に比例し、誘電スペクトルの虚数部のピーク周波数は、双極子の回転運動の時間スケールを反映している。水分子は大きな電気双極子モーメントを持っていることから、誘電測定は水分子の状態を適切に評価できると考えられる。
【００２２】
誘電測定を行う誘電測定装置１は、図２に示すように、誘電測定が可能なセンサ２と、センサ２に接続される測定機器３とによって主に構成される。この図では、センサ２と測定機器３とはケーブル１１によって接続されている。
【００２３】
測定機器３には、インピーダンスアナライザが使用できる。そして、センサ２には、棒状のプローブ（電極）が使用される。センサ２の先端が平坦な感知部２１となっており、感 知 部 ２ １ に 接 触 し て い る も の の 状 態 が 測 定 さ れ る 。 セ ン サ ２ に は 、 例 え ば 直 径 6mm程 度の同軸電極が使用できる。

1020304050(5)JP 2023-16566 A 2023.2.2【００２４】
例えば、コンクリート構造物Ｍの内部の状態を測定するには、感知部２１をコンクリー
ト構造物Ｍの測定したい位置（深さ）に設置する。例えば、コンクリートを充填する前に感知部２１が所望する位置に設置されるようにセンサ２を型枠に取り付けておき、その後、型枠内にコンクリートを打設すればよい。
【００２５】
測 定 機 器 ３ で は 、 例 え ば 周 波 数 が 40Hzか ら 110MHzの 範 囲 、 印 加 電 圧 500mVの と き で イ ン
ピ ー ダ ン ス を 測 定 す る 。 す な わ ち 、 40Hzか ら 110MHzの 範 囲 の 複 数 の 周 波 数 帯 に お い て 、 測定と結果の処理を行う。
【００２６】
こうした誘電測定は、コンクリート構造物Ｍなどの物体中の自由水と拘束水（結合水など）とを分離して把握するために行う。要するに、セメントペースト中の水の拘束水量（結合水量）が把握できれば、水和進行の程度を判定することができるようになる。この水和進行の程度は、水和度や水和率などによって示すことができる。
【００２７】
そして、水和度などの水和進行の程度が推定できれば、求められるコンクリート性能（コンクリートポテンシャル）に基づいた、養生の終了時期の決定ができるようになる。ここで、図３は、誘電測定の測定結果及び解析結果を例示した説明図である。
【００２８】
図 ３ は 、 普 通 ポ ル ト ラ ン ド セ メ ン ト を 使 っ て 、 水 セ メ ン ト 比 （ W/C） を 0.55と し た モ ル
タ ル の 供 試 体 を 製 作 し て 、 誘 電 測 定 を 行 っ た 際 に 得 ら れ た MHz周 波 数 帯 に お け る 誘 電 ス ペクトルを示している。
【００２９】
ここで、誘電損失（ε′′）のピークは、測定周波数範囲で観察された結合水（拘束水）の回転運動を反映している。この誘電損失ピークの周波数は、図３の下段図に示すように 、 養 生 時 間 （ 8h（ 時 間 ） ,26h,74h,121h,169h） の 増 加 と と も に 低 周 波 数 に シ フ ト し た 。
ま た 、 74時 間 （ h） 以 降 の ピ ー ク 周 波 数 の シ フ ト は 、 材 齢 初 期 に 比 べ て 小 さ く な り 、 121h
及 び 169hの プ ロ ッ ト と ピ ー ク 周 波 数 周 辺 で オ ー バ ー ラ ッ プ し た 。
【００３０】
こうした結果から、水和がある程度進行すると、結合水（拘束水）の状態が変化しにくくなったことが、損失ピーク周波数の周辺でのオーバーラップに反映されているものと考えられる。
【００３１】
一 方 、 図 ４ は 、 誘 電 緩 和 の 緩 和 時 間 τ (s:秒 )と 材 齢 （ days:日 数 ） と の 関 係 を 例 示 し た
説明図である。すなわち、上述した損失ピーク周波数から得られた緩和時間τと材齢との関係を示している。
【００３２】
この緩和時間は、水和反応の進行や強度発現に伴って長くなる。そこで、緩和時間の時
間 変 化 率 （ δ (logτ )／ δ t） を 算 出 し て 、 材 齢 と の 関 係 を 図 ５ に 示 し た 。 こ の 図 に は 、 参考 の た め に 28日 強 度 の 50％ が 発 現 す る 材 齢 を 、 対 応 す る 各 曲 線 に × 印 で プ ロ ッ ト し た 。
【００３３】
こ の 結 果 、 28日 強 度 の 50％ が 発 現 し た 材 齢 に 対 応 す る 緩 和 時 間 の 時 間 変 化 率 （ δ (logτ-1)／ δ t） は 、 概 ね 10 以 下 の 範 囲 と な り 、 誘 電 測 定 の 結 果 か ら 強 度 発 現 の 状 況 を 推 定 で きることが判明した。
【００３４】
普通ポルトランドセメント、混合セメントＢ種、早強ポルトランドセメントなどのセメ
ン ト の 種 類 、 及 び 水 セ メ ン ト 比 （ W/C） な ど の 配 合 に よ っ て 、 強 度 発 現 の 状 況 は 異 な る 。
そこで、セメントの種類と配合ごとに、図６に示すような水和度と材齢（日）との関係を把握しておく必要がある。この水和度と材齢との関係は、実際に供試体などを使った実験をすることによって取得することもできるが、既往の文献などから得ることもできる。

1020304050

(6)JP 2023-16566 A 2023.2.2【００３５】
こうした水和度と材齢との関係が得られれば、図４に示した緩和時間τと材齢との関係と合わせて、水和度と緩和時間τとの関係を導き出すことができる。ここで、緩和時間τ
そのものを指標に使わなくても、誘電測定の測定結果を演算処理した値（時間変化率（δ(logτ )／ δ t） な ど ） を 使 用 す る こ と も で き る の で 、 上 位 概 念 的 に 「 誘 電 指 標 」 と 呼 ぶ こととする。図７は、誘電指標と水和度との関係を模式的に例示した説明図である。
【００３６】
次に、本実施の形態のセメント硬化体の状態推定方法の処理の流れについて、図１を参照しながら説明する。
まず、ステップＳ１では、コンクリート構造物Ｍを構築するために組み立てられる型枠に対して、センサ２の感知部２１が、コンクリート構造物Ｍの内部に配置されるようにセン サ ２ を 取 り 付 け る （ 図 ２ 参 照 ） 。 例 え ば 、 コ ン ク リ ー ト 構 造 物 Ｍ の 表 面 か ら の 距 離 が 10mmか ら 30mm程 度 と な る 任 意 の 位 置 に 、 感 知 部 ２ １ を 配 置 す る 。
【００３７】
ここで、図８（ａ）に示すような状態でセンサ２を設置すると、充填されるコンクリー
ト に 含 ま れ る 骨 材 Ｋ が 、 感 知 部 ２ １ を 覆 う よ う に 接 触 す る 可 能 性 が あ る 。 例 え ば 3mm以 上の 大 き さ の 骨 材 Ｋ が 直 径 6mm程 度 の 感 知 部 ２ １ に 接 触 す る と 、 骨 材 Ｋ の 影 響 を 受 け て 誘 電測定が正確に行えなくなる可能性がある。
【００３８】
そこで、例えば図８（ｂ），（ｃ）に示すような感知部２１の保護部（４Ａ，４Ｂ）を、センサ２に装着する。保護部（４Ａ，４Ｂ）は、セメントペーストなどのセメント硬化体と感知部２１との接触を可能にするとともに、所定以上の大きさの物体と感知部２１との接触を防止するように構成される。
【００３９】
例えば図８（ｂ）に示した保護部となる円筒ガード４Ａは、センサ２とほぼ同じ直径の円筒形に形成されていて、前面が開放されている。この前面からコンクリートのセメントペースト分が流れ込んで、感知部２１と接触することができる。
【００４０】
こ れ に 対 し て 、 直 径 6mmの 円 を 通 過 で き な い 大 き さ の 骨 材 Ｋ は 、 感 知 部 ２ １ に 接 触 す る
ことがない。なお、図示していないが、円筒ガード４Ａの前面に十字状などの格子を付ける こ と で 、 3mm以 上 の 骨 材 Ｋ の 侵 入 も 防 ぐ こ と が で き る よ う に な る 。
【００４１】
一方、図８（ｃ）に示した保護部となる網ガード４Ｂは、線材によってドーム状に形成される。線材間の隙間からはコンクリートのセメントペースト分が流れ込んで感知部２１と接触することができるうえに、線材間の隙間より大きい骨材Ｋの侵入は防ぐことができる。
【００４２】
続いてステップＳ２では、センサ２が取り付けられた型枠の内側に、コンクリートを打設する。型枠内に充填されたコンクリートがセンサ２の感知部２１の周囲に流れ込むことで、コンクリート構造物Ｍの内部の状態が、センサ２によって測定できるようになる。
【００４３】
このセンサ２に、ケーブル１１を介して測定機器３を接続することで誘電測定装置１となる。誘電測定装置１がセットされていれば、コンクリート打設後の任意の時間に、コンクリート構造物Ｍの内部の誘電測定を行うことができるようになる（ステップＳ３）。
【００４４】
コンクリートを打設した後は、湛水、散水、湿布、養生マットなどで湿潤状態を保ちながら養生を行う。そして、コンクリート標準示方書などで定められた一般的な養生日数や、設計などで定めた養生日数に到達、又は養生日数を経過したときなどに、誘電測定を行う。
【００４５】

1020304050

(7)JP 2023-16566 A 2023.2.2

す な わ ち 、 測 定 機 器 ３ に よ っ て 500mVの 交 流 電 圧 を 印 加 し て 、 イ ン ピ ー ダ ン ス ア ナ ラ イ
ザ を 用 い て 40Hzか ら 110MHzの 周 波 数 範 囲 の イ ン ピ ー ダ ン ス を 測 定 す る 。 そ し て 、 そ の 測 定
結果を解析することで、センサ２の感知部２１周辺の測定時の複素誘電率を算出する。
【００４６】
そして、算出された複素誘電率から誘電緩和時間などの誘電指標を求める。図９は、誘電指標から水和度を推定する方法を説明するための図である。この関係図又はこの図で説明されるような誘電指標から水和度を算出する変換式は、予め準備しておく。
【００４７】
図９に示すような関係図や変換式は、セメントの種類及び配合ごとに準備される。図９は 、 セ メ ン ト の 種 類 が 普 通 ポ ル ト ラ ン ド セ メ ン ト （ OPC） 、 配 合 を 示 す 水 セ メ ン ト 比 （ W/C） が 50％ か ら 60％ 程 度 の と き に 使 用 で き る 変 換 図 で あ る 。
【００４８】
例 え ば 、 20℃ の 水 中 で 7日 間 養 生 し た 場 合 は 、 水 和 度 は 、 0.7程 度 と な る 。 ま た 、 20℃ の水 中 で 28日 間 養 生 し た 場 合 は 、 水 和 度 は 、 0.85程 度 と な る 。 し か し な が ら 実 際 に は 、 温 度
は養生期間中、ずっと一定であることはなく、養生日数も定められた日数とは前後することがある。また、標準の養生期間を超えて充分に養生した結果として得られたコンクリー
トのポテンシャルを、定量的に示したい場合もある。
【００４９】
そこで、本実施の形態のセメント硬化体の状態推定方法であれば、誘電測定によって得られた誘電指標の定量的な値から、定量的に水和度を求めることができる（ステップＳ４）。すなわち、適切な環境下で充分に養生されたことを、実測値によって証明（保証）することができる。
【００５０】
また、推定された水和度が計画値に達していなければ、養生を終了せずに継続するという判断をすることもできる（ステップＳ５）。そして、延長した養生によって得られた結果は、再度、誘電測定を行うことで確かめることができる。
【００５１】
ここで図１０は、コンクリートの養生状態と材齢と水和度との関係を示した説明図である。コンクリートの水和程度（水和度、水和率）は、圧縮強度などの強度と対応する関係にあり、材齢が増すにつれて増加する。
【００５２】
しかしながらその増加の割合（速度）は、養生状態による影響を受ける。例えば、同じ20℃ と い う 気 温 で 養 生 し て も 、 気 中 で 養 生 し た 場 合 と 、 水 中 で 養 生 し た 場 合 と で は 、 水 和程度が増加する速度が異なる。要するに積算温度だけでは、養生を終了させてよいかどうかの判断はできない。
【００５３】
また、水中養生をする場合でも、途中で置かれた状態によって、水和程度の増加に差が出ることになる。これに対して、本実施の形態のセメント硬化体の状態推定方法であれば、どのような環境下で養生がなされていたとしても、誘電測定を行った時点のコンクリートの状態を、定量的に示すことができる。要するに、養生中の温度及び湿潤状態の両方の影響を考慮することができる。また、コンクリート構造物Ｍの内部の状態も知ることができる。
【００５４】
次に、本実施の形態のセメント硬化体の状態推定方法、及びその方法への使用に適した誘電測定装置１の作用について説明する。
このように構成された本実施の形態のセメント硬化体の状態推定方法は、誘電測定が可能なセンサ２をコンクリート構造物Ｍなどのセメント硬化体の内部と接触するように設置して、そのセンサ２によって経時的に誘電測定を行い、その誘電測定の結果に基づいてセメント硬化体の水和進行の程度（水和度）を推定する。
【００５５】

1020304050(8)JP 2023-16566 A 2023.2.2

セメント硬化体の誘電測定をおこなうことで、内部の水の動的な状態、すなわち自由水と結合水などの拘束水とを判別することができるようになり、セメント硬化体の内部の水和進行の程度を判定することが可能となる。
【００５６】
そして、推定された水和度からコンクリート構造物Ｍなどのセメント硬化体の強度を推定することができるので、セメント硬化体の養生の終了時期の決定が可能になる。セメン
ト硬化体がコンクリートの場合は、センサ２をコンクリートが充填される位置に予め配置しておくことで、容易にコンクリート構造物Ｍの内部に設置することができる。
【００５７】
また、本実施の形態の誘電測定装置１は、棒状のセンサ２の先端の感知部２１が、所定以上の大きさの骨材Ｋなどの物体と感知部２１との接触を防止する保護部（４Ａ，４Ｂ）
によって保護されている。このため、コンクリートの骨材Ｋと感知部２１とが接触することで、正しい誘電測定が行えなくなる事態の発生を防ぐことができる。
【００５８】
以上、図面を参照して、本発明の実施の形態を詳述してきたが、具体的な構成は、この実施の形態に限らず、本発明の要旨を逸脱しない程度の設計的変更は、本発明に含まれる。
【００５９】
例えば、前記実施の形態では、セメント硬化体としてコンクリートを例に説明したが、これに限定されるものではなく、セメント系固化材を地盤や土砂に混合して行われる地盤改良において、改良体の状態を推定する際にも本発明を適用することができる。
【符号の説明】【００６０】
１：誘電測定装置
２：センサ
２１：感知部
３：測定機器
４Ａ：円筒ガード（保護部）
４Ｂ：網ガード（保護部）
Ｍ：コンクリート構造物（セメント硬化体）
Ｋ：骨材（所定以上の大きさの物体）

10

2030

(9)

【図１】

【図３】

【図２】

【図４】

【図５】

【図６】

JP 2023-16566 A 2023.2.2

(10)

【図７】

【図８】

【図９】

【図１０】

JP 2023-16566 A 2023.2.2

(11)JP 2023-16566 A 2023.2.2

̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶̶
フロントページの続き(72)発明者 栗原哲彦

東京都世田谷区玉堤一丁目２８番１号(72)発明者 早川健司

東京都渋谷区渋谷一丁目１６番１４号(72)発明者 前原

東急建設株式会社内聡東京都渋谷区渋谷一丁目１６番１４号(72)発明者 鈴木

学校法人五島育英会東京都市大学内

東急建設株式会社内将充

東京都渋谷区渋谷一丁目１６番１４号
Ｆターム(参考) 2E172 AA05

EA00

HA03

東急建設株式会社内